【事件の表示】
　特許第３１８８４６９号「段ボール紙処理機用織物ベルト」の請求項１ないし１０に係る特許に対する特許異議の申立てについて、次のとおり決定する。
【結　論】
　訂正を認める。
　特許第３１８８４６９号の請求項１ないし８に係る特許を維持する。
【理　由】
Ｉ．手続の経緯
　
　本件特許第３１８８４６９号は、平成　６年　９月　３日のドイツ国特許出願に基づいて優先権を主張して平成　６年１１月　２日に国際出願され、国内段階に移行されたもので、平成１３年　５月１１日にその特許権の設定登録がされ、その後、敷島紡績株式会社により特許異議の申立てがされ、取消しの理由が通知され、その指定期間内である平成１５年１１月１８日に訂正請求がされたものである。
　
ＩＩ．通知された取消しの理由
　
　理由の概要は、以下のとおりである。
　「本件請求項１ないし１０に係る発明は、明細書の記載が不備な、特許法第３６条第５項及び第６項に規定する要件を満たしていない特許出願に対して、特許とされたものである。
　すなわち、請求項８及び９に係る発明は、発明の詳細な説明に記載されていない。」
　
ＩＩＩ．訂正の適否についての判断
　
１．訂正の内容
　
　特許請求の範囲の請求項１〜１０
「【請求項１】引張り力を吸収する中央の織物層（20）を備え、中央の織物層（20）の中に経糸（21,22）がそれぞれ少なくとも２本の緯糸（４）を通過するように延び、この中央の織物層（20）が、紙側を形成している上部の織物層（10）と下部の織物層（30）とによって覆われており、上部の織物層（10）の中で経糸（11,12,13,14）が内側と外側とへ少なくとも２本の緯糸（４）を通過するように延び、下部の織物層（30）の中で経糸（31,32,33,34）が内側へ１本の緯糸（４）を通過するように、そして外側へ少なくとも３本の緯糸（４）を通過するように延び、上部の織物層（10）と下部の織物層（30）の中で経糸（11ないし14,31ないし34）が糸群の内側においてそれぞれ互いにずれて配置され、すべての織物層（10,20,30）が結合糸（40,41,42,43）を介して互いに織られており、緯糸（４）が織物層（10,20,30）の中に通糸されている段ボール紙処理機用織物ベルトにおいて、織物ベルト（１）の縁領域（７）にして織物ベルト（１）の上部の織物層（10）内に、織物ベルト（１）の長手方向に延びる少なくとも一つの外側の経糸（11′,12′,13′,14′）が配置され、この外側の経糸（11′,12′,13′,14′）が、織物ベルト（１）の縁領域（７）の間に配置されている上部の織物層（10）の内側の経糸（11,12,13,14）の材料よりもより耐摩耗性及び（または）耐温性のある芳香族系ポリアミドから成っていることを特徴とする織物ベルト。
【請求項２】より耐摩耗性及び（または）耐温性のある材料から成っている外側の経糸（13′）が、織物ベルト（１）の縦エッジ（２）に直に隣接して位置していることを特徴とする、請求項１に記載の織物ベルト。
【請求項３】縦エッジ（２）に隣接して、より耐摩耗性及び（または）耐温性のある材料から成っている複数の外側の経糸（11′,12′,13′,14′）が配置されていることを特徴とする、請求項１または２に記載の織物ベルト。
【請求項４】長手方向（５）に対して横方向に経糸（11′,12′,13′,14′）の糸群の間に設けられる結合糸（42,43）が、外側の経糸（11′,12′,13′,14′）と同じ材料から成っていることを特徴とする、請求項１から３までのいずれか一つに記載の織物ベルト。
【請求項５】一つの縁領域（７）に、有利にはほぼ200mmの幅（Ｒ）で位置するすべての縦糸が、より耐摩耗性及び（または）耐温性のある材料から成っていることを特徴とする、請求項１から４までのいずれか一つに記載の織物ベルト。
【請求項６】外側の縦糸（11′,12′,13′,14′,42,43）が芳香族系ポリアミド（アラミド）から成っていることを特徴とする、請求項１から５までのいずれか一つに記載の織物ベルト。
【請求項７】芳香族系ポリアミドがケブラーであることを特徴とする、請求項６に記載の織物ベルト。
【請求項８】芳香族系ポリアミドに金属糸、有利にはステンレス鋼糸（ベキノックス）が混入されていることを特徴とする、請求項６または７に記載の織物ベルト。
【請求項９】混合物が、混合物の重量に関して、ほぼ96.5％の芳香族系ポリアミドとほぼ3.5％の金属糸から成っていることを特徴とする、請求項８に記載の織物ベルト。
【請求項１０】ほぼ65％のポリエステルとほぼ35％のビスコースとの混合物から成るプラスチック糸から織られていることを特徴とする、請求項１から３までのいずれか一つに記載の織物ベルト。」
において、以下の訂正をする、というものである。
ア．訂正事項ａ
　請求項９を削除する。
イ．訂正事項ｂ
　請求項１０を削除する。
ウ．訂正事項ｃ
　請求項８を
「【請求項８】ほぼ65％のポリエステルとほぼ35％のビスコースとの混合物から成るプラスチック糸から織られていることを特徴とする、請求項１から３までのいずれか一つに記載の織物ベルト。」
と訂正する。
　
２．訂正の目的の適否、新規事項の有無及び拡張・変更の存否
　
　訂正事項ａ及びｂは、請求項９及び１０を削除するものであるから、特許請求の範囲の減縮を目的とするものである。また、訂正事項ｃは、訂正前の請求項８に記載されていた内容を削除するとともに、上記訂正事項ｂにより削除された訂正前の請求項１０に記載されていた内容を、請求項８としてあらためて記載するものであるから、訂正事項ａ、ｂ、ｃの全体として、特許請求の範囲の減縮を目的とするものである。
　そして、上記訂正事項ａ〜ｃは、願書に添付した明細書に記載した事項の範囲内の訂正であり、また、実質上特許請求の範囲を拡張し又は変更するものでもない。
　
３．むすび
　
　したがって、上記訂正は、特許法等の一部を改正する法律（平成６年法律第１１６号）附則第６条第１項の規定によりなお従前の例によるとされる、特許法第１２０条の４第３項において準用する改正前の特許法第１２６条第１項ただし書及び第２項の規定に適合するので、当該訂正を認める。
　
ＩＶ．特許異議の申立てについての判断
　
１．特許異議の申立ての概要
　
Ａ．本件の請求項１〜１０に係る発明は、その出願前に頒布された刊行物である甲第１号証〜甲第８号証に記載された発明であるから、特許法第２９条第１項第３号に該当し、特許を受けることができない。（以下、「理由Ａ」という。）
　　甲第１号証：実公平　５−　　９１５２号公報
　　甲第２号証：実願昭６１−１５２９４４号（実開昭６３−　６０４９９　　　　　　　　号）のマイクロフィルム
　　甲第３号証：実願昭６３−１３１３９５号（実開平　２−　５３９９７　　　　　　　　号）のマイクロフィルム
　　甲第４号証：特開昭５８−　７０７３３号公報
　　甲第５号証：特開平　５−　９３３４２号公報
　　甲第６号証：実願昭４８−　４０７４８号（実開昭４９−１４３５０１　　　　　　　　号）のマイクロフィルム
　　甲第７号証：実公昭４０−　３０３８５号公報
　　甲第８号証：特開昭６２−　７９１１２号公報
　
Ｂ．本件の請求項１〜１０に係る発明は、その出願前に頒布された刊行物である甲第１号証〜甲第８号証に記載された発明に基づいて当業者が容易に発明をすることができたものであるから、特許法第２９条第２項の規定により特許を受けることができない。（以下、「理由Ｂ」という。）
　
Ｃ．本件の請求項８に係る発明は、特許法第３６条第６項に規定する要件を満たしていない。すなわち、請求項８には「有利にはステンレス鋼系（ベキノックス）が混入」と記載されているが、発明の詳細な説明には「ベキノックス」なる文言は見当たらず、また、「ベキノックス」なるものがステンレス鋼系であるか否かについての説明も記載されていないため、請求項８に係る発明は発明の詳細な説明に記載されたものとは言えない。（以下、「理由Ｃ」という。なお、申立人は「ベギノックス」と記載しているが、明細書の記載は「ベキノックス」なので上記のように認定した。）
　
２．理由Ａについて
　
（１）本件発明
　
　本件発明は、訂正明細書の特許請求の範囲の請求項１〜８に記載された次のとおりのものと認める。
「【請求項１】引張り力を吸収する中央の織物層（20）を備え、中央の織物層（20）の中に経糸（21,22）がそれぞれ少なくとも２本の緯糸（４）を通過するように延び、この中央の織物層（20）が、紙側を形成している上部の織物層（10）と下部の織物層（30）とによって覆われており、上部の織物層（10）の中で経糸（11,12,13,14）が内側と外側とへ少なくとも２本の緯糸（４）を通過するように延び、下部の織物層（30）の中で経糸（31,32,33,34）が内側へ１本の緯糸（４）を通過するように、そして外側へ少なくとも３本の緯糸（４）を通過するように延び、上部の織物層（10）と下部の織物層（30）の中で経糸（11ないし14,31ないし34）が糸群の内側においてそれぞれ互いにずれて配置され、すべての織物層（10,20,30）が結合糸（40,41,42,43）を介して互いに織られており、緯糸（４）が織物層（10,20,30）の中に通糸されている段ボール紙処理機用織物ベルトにおいて、織物ベルト（１）の縁領域（７）にして織物ベルト（１）の上部の織物層（10）内に、織物ベルト（１）の長手方向に延びる少なくとも一つの外側の経糸（11′,12′,13′,14′）が配置され、この外側の経糸（11′,12′,13′,14′）が、織物ベルト（１）の縁領域（７）の間に配置されている上部の織物層（10）の内側の経糸（11,12,13,14）の材料よりもより耐摩耗性及び（または）耐温性のある芳香族系ポリアミドから成っていることを特徴とする織物ベルト。
【請求項２】より耐摩耗性及び（または）耐温性のある材料から成っている外側の経糸（13′）が、織物ベルト（１）の縦エッジ（２）に直に隣接して位置していることを特徴とする、請求項１に記載の織物ベルト。
【請求項３】縦エッジ（２）に隣接して、より耐摩耗性及び（または）耐温性のある材料から成っている複数の外側の経糸（11′,12′,13′,14′）が配置されていることを特徴とする、請求項１または２に記載の織物ベルト。
【請求項４】長手方向（５）に対して横方向に経糸（11′,12′,13′,14′）の糸群の間に設けられる結合糸（42,43）が、外側の経糸（11′,12′,13′,14′）と同じ材料から成っていることを特徴とする、請求項１から３までのいずれか一つに記載の織物ベルト。
【請求項５】一つの縁領域（７）に、有利にはほぼ200mmの幅（Ｒ）で位置するすべての縦糸が、より耐摩耗性及び（または）耐温性のある材料から成っていることを特徴とする、請求項１から４までのいずれか一つに記載の織物ベルト。
【請求項６】外側の縦糸（11′,12′,13′,14′,42,43）が芳香族系ポリアミド（アラミド）から成っていることを特徴とする、請求項１から５までのいずれか一つに記載の織物ベルト。
【請求項７】芳香族系ポリアミドがケブラーであることを特徴とする、請求項６に記載の織物ベルト。
【請求項８】ほぼ65％のポリエステルとほぼ35％のビスコースとの混合物から成るプラスチック糸から織られていることを特徴とする、請求項１から３までのいずれか一つに記載の織物ベルト。」
　
（２）甲号各証に記載された事項
　
　甲第５号証には、以下の記載が認められる。
　ア．「引張力を吸収しかつ上部のプライ（１）及び下部のプライ（３）に挟まれている中間のプライ（２）を有し、経糸（５−８）は上下両側で少なくとも２本の緯糸に跨って走っており、上部及び下部のプライ（１，３）では経糸（５−８；１１−１４）は一群をなしてそれぞれ互いにずれて形成されており、前記すべてのプライ（１，２，３）は結び糸（１５−１８）によって互いに絡み合っており、前記緯糸（４）は前記プライ（１，２，３）内で結ばれている、コルゲートマシン用織物特殊ベルトにおいて、
前記中間のプライ（２）では前記経糸（９，１０）はそれぞれ前記２本の緯糸（４）に跨って走っており、前記下部のプライ（３）では前記経糸（１１−１４）は上側で１本の緯糸（４）のみに跨って、下側では３本の緯糸（４）に跨って走っていること、を特徴とするコルゲートマシン用織物特殊ベルト。」（特許請求の範囲の請求項１、図面）
　イ．「コルゲートマシン用織物特殊ベルトは、例えば米国特許公報第３９５７０９０号に記載されている。上部及び下部のプライは、吸湿性の高い繊維材料好ましくはセルロース繊維材料と混合された紡績糸ブレンド、特にポリエステルにより構成される。中間のプライは、靱性が高く伸び率が低い材料の１つ又はそれ以上の層により構成される。…上記従来例では、下部のプライは上部のプライと同様に形成されている。…本発明の課題は、…コルゲートマシン用織物特殊ベルトの静音走行を改善することである。」（【０００２】〜【０００４】）
　ウ．コルゲートマシン用織物特殊ベルトの実施例。（【０００９】〜【００１２】、図面）
　
　甲第１号証には、以下の記載が認められる。
　エ．「(１)スパン糸よりなる経糸、緯糸及び接結糸から織製された多層織物のコルゲーターベルトにおいて、ベルトの長手方向両耳部の接紙面側が樹脂によつて補強されていることを特徴とするコルゲーターベルト。
　(２)コルゲーターベルトの樹脂によつて補強された厚みが織物全厚みの 1/2以下である実用新案登録請求の範囲第１項に記載のコルゲーターベルト。」（実用新案登録請求の範囲、図面）
　オ．「本考案は、段ボールシートを製造するコルゲーターマシンに使用するコルゲーターベルトに関するものである。」（第１頁第１欄第13行〜第15行）
　カ．「コルゲーターベルト４として第１図、第２図に例示するような多層織綿ベルトが多用されている。…しかしながら上記のコルゲーターベルトは、…使用するにつれて全体的（全幅的）にベルトの厚みの減少が発生して来る。…両耳部の厚みが減少し、ダンボールシートの耳部の貼り合わせ不良が発生する…。耳部は直接熱板との摩擦及び熱の影響を受け、ベルトの構成繊維の劣化が中央部より早まり繊維が飛散するからである。…上述したコルゲーターベルトの耳部の劣化に対処するため、本考案は、多層織のコルゲーターベルトの長手方向両耳部分に樹脂による補強を行つたベルトを要旨とするものである。」（第１頁第２欄第12行〜第２頁第３欄第９行）
　キ．「本考案は、…樹脂をベルトの接紙面側…から塗布し、ベルトの全厚みのうち緯糸２〜３本に相当する厚みＡまで浸透するように加工する。樹脂としては…ポリアミド系樹脂等を使用することができる。…塗布後、水分又は溶剤を蒸発させる。」（第２頁第３欄第14行〜第28行）
　
　甲第２号証には、以下の記載が認められる。
　ク．「タテ糸が合成樹脂モノフィラメントからなる抄紙用ドライヤーカンバスにおいて、耳部タテ糸の少なくとも一部がポリフェニレンサルファイド、ポリエーテルエーテルケトンなどの耐熱性合成樹脂モノフィラメントからなる抄紙用ドライヤーカンバス。」（実用新案登録請求の範囲、図面）
　ケ．「本考案は、抄紙用ドライヤーカンバスの耳部劣化防止を目的とし」（明細書第１頁第13行〜第14行）
　コ．「昨今，抄紙機は…ドライヤーパートの条件がますます厳しくなってきて…従来から使用していたモノフィラメント製ドライヤーカンバスの寿命が短くなり、特に…両耳部は…熱劣化が中央部に比較して大きく、…その改善策として両耳部のタテ糸の全部または一部を耐熱性のアラミド樹脂…のマルチフィラメントと従来品のポリエステルマルチフィラメントの混撚糸を使用している。…上述したカンバス耳部は中央部に比べて通気性・表面性・柔軟性が異なる…。また補強用のアラミド樹脂…のマルチフィラメントは中央部のモノフィラメントと比較して耐摩耗性に劣るので，…寿命が必ずしも期待した程ではなかった。」（明細書第１頁第17行〜第３頁第６行）
　
　甲第３号証には、以下の記載が認められる。
　サ．「(１)たて糸にポリエステルモノフィラメント糸を用いて製織した本体部をもち、両耳部分のたて糸の一部または全部を耐熱性合成樹脂モノィフィラメント糸で置換してなる製紙用ドライヤーカンバスにおいて、
　上記耐熱性合成樹脂モノフィラメント糸として、強力１〜２kgのとき、１〜５％の伸度をもち、かつ、温度 160℃のとき２〜５％、 180℃のとき３〜８％で、 160℃〜 180℃では上記割合に対応した範囲内の熱収縮率をもつモノフィラメント糸を使用したことを特徴とする製紙用ドライヤーカンバス。
　…
　(３)耐熱性合成樹脂モノフィラメント糸が、ＰＰＳまたはＰＥＥＫであることを特徴とする請求項１…に記載の製紙用ドライヤーカンバス。」（実用新案登録請求の範囲、図面）
　シ．「最近では、抄紙機の…ドライヤーカンバスの本体部分の劣化が早くなる傾向にあり、特に両耳部の熱劣化は中央部に比べて早期に進行することが避けられないことで…耳部が硬化、裂傷等を起こし、…これを避けるため、耐熱性の芳香族アラミド繊維（ノーメックス、Dupont社商標）…のマルチフィラメント糸をポリエステルモノフィラメント糸…に添糸したり、混撚したりしている。…たて糸にポリエステルモノフィラメント糸を使用する場合、ノーメックス…の補強用マルチフィラメントは、付加糸となるため、…補強効果も自ずと限界があった。尚、ノーメックス…のモノフィラメント糸は、紡糸の困難性から製造されておらず、マルチフィラメント糸として製造されているのが現状である。」（明細書第３頁第６行〜第４頁第18行）
　ス．「カンバスの本体部のたて糸に使用したポリエステルモノフィラメント糸と、…両耳部のたて糸の一部又は全部を置換した耐熱性合成樹脂モノフィラメント糸との製織時の強伸度を同等もしくは近似させてあることによって、…円滑に製織することが可能となる。
　また、上記２種類のモノフィラメント糸のヒートセット加工時の熱収縮率を同等もしくは近似させてあることによって、…カンバスの凹凸、しわ、筋の発生を防止し、均一なヒートセット効果を得ることが可能となる。」（明細書第７頁第16行〜第８頁第10行）
　
　甲第４号証には、以下の記載が認められる。
　セ．「１．第１繊維を外側に第２繊維を中央部に位置するように紡績した糸状を用いたことを特徴とする工業用織ベルト。
　２．第１繊維が綿繊維第２繊維がポリエステル繊維であることを特徴とする特許請求の範囲第１項記載の工業用ベルト。
　…
　４．第１繊維がポリエステル繊維第２繊維が芳香族ポリアミド繊維であることを特徴とする特許請求の範囲第１項記載の工業用織ベルト。
　５．第１繊維が芳香族ポリアミド繊維第２繊維がガラス繊維であることを特徴とする特許請求の範囲第１項記載の工業用織ベルト。」（特許請求の範囲、図面）
　ソ．「実施例１
　第３図は段ボールシートの製造に用いられるコルゲータベルトの縦断組織図の一例である。…該ベルトには、高温での耐久性と共にダンボールシートを確実に移行させるためのシートとの耐スリップ性、糊剤の水分を乾燥させ除去するための吸湿性が必要とされる。このため第１繊維に綿繊維第２繊維にポリエステル繊維を用いた糸状ａよりなる糸ｂを構成糸として、第３図の組織を持つコルゲータベルトｃを織成した。…コルゲータマシンに…使用したところ、従来のポリエステル、綿繊維混撚の糸を用いたベルトに較べ耐スリップ性、吸湿性にすぐれた性能であり良好なダンボールシートを作ることができた。そして従来と同等の耐久性を示した。」（第２頁下左欄第10行〜下右欄第10行）
　タ．「実施例３
　芳香族ポリアミド繊維は耐熱性にすぐれた繊維として知られている。…第１繊維ポリエステル繊維、第２繊維に…芳香族ポリアミド繊維を用いた糸状ａよりなる糸ｂを経糸とし、緯糸にアクリルマルチフィラメント糸、ポリエステルモノフィラメントの混撚糸を用いて第４図の組織を持つ織物を織成した。…本発明の織物を製紙機械乾燥部で特に高温雰囲気中にあるアフタコータ部で用いたところ十分な耐久性を示した。」（第３頁上左欄第４行〜上右欄第１行）
　チ．「実施例４
　第１繊維に…芳香族ポリアミド繊維第２繊維にガラス繊維を用いた糸状ａを用いた糸ｂを構成糸として織成し、第３図の組織を持つ織物を得た。この織物に変性４フッ化ポリエチレン樹脂溶液を塗布して乾燥キュアーし…この織物を超高温乾燥例えば、燃焼ガスを直接被乾燥体に適用する乾燥装置に用いても耐熱性寸法安定性はもちろん良好な走行性のあるベルトとなる。」（第３頁上右欄第２行〜第15行）
　
　甲第６号証には、以下の記載が認められる。
　ツ．「カンバス本体(１)の両側耳部(イ)(イ') 表裏に露出して数条の導電性ミシン糸(２)をカンバス全長に亘りミシン掛けすることによりカンバスに導電性を有せしめるとともに両側耳部(イ)(イ') を補強するようになしたことを特徴とする導電性ドライヤーカンバス。」（実用新案登録請求の範囲、図面）
　テ．「本考案は抄紙機の…ドライヤーカンバスに関するものである。」（明細書第１頁第12行〜第14行）
　ト．「導電性ミシン糸(２)としては例えば合成繊維とスチールフアイバー又は炭素繊維との混紡糸、あるいは合成繊維マルチフイラメントと金属含有マルチフイラメント又は非常に細い金属線を引揃えて加撚した糸、その他上記混紡糸と合成繊維マルチフイラメントの合撚糸等を使用する。」（明細書第３頁第17行〜第４頁第３行）
　
　甲第７号証には、以下の記載が認められる。
　ナ．「本文に詳記し、図面に示す如く、金属線１と繊維糸２を混撚せる撚線３を経線とし、緯線として金属線４を使用し、網織物の表面部５を全て経線が占める構造を有する製紙用網織物。」（実用新案登録請求の範囲、図面）
　ニ．「本考案の網織物を湿紙移送用として使用する場合、…本考案の網織物の経線には合成樹脂、例えばポリアミド…等の樹脂で被覆することにより一層耐摩耗性となすことができるのである。」（第１頁右欄第29行〜第２頁左欄第２行）
　ヌ．「乾燥帯に使用する場合は、…金属線を経及び緯線に含んでいるので熱伝導率もよく」（第２頁左欄第３行〜第５行）
　ネ．「本考案の網織物の素線は金属線としては…が、又繊維糸としては…ポリアミド…等の繊維が好適であり」（明細書第２頁右欄第４行〜第７行）
　
　甲第８号証には、以下の記載が認められる。
　ノ．「(１)コンベアベルトの表面にポリテトラフルオルエチレン繊維糸を配置すると共に、該ポリテトラフルオルエチレン繊維糸および／またはポリテトラフルオルエチレン繊維糸の層を低伸度の耐熱性繊維糸によって補強した織り組織を有することを特徴とするコンベアベルト。
　…
　(４)低伸度の耐熱性繊維よりなるコア成分をポリテトラフルオルエチレン繊維で被覆してなるシース・コア・ヤーンからなる表層部と、低伸度の耐熱性繊維糸からなる裏層部との、二重織り組織を有する特許請求の範囲第１項に記載のコンベアベルト。」（特許請求の範囲、図面）
　ハ．「
実施例
　第１図…本発明に係るコンベアベルトは、搬送対象物と接触するコンベアベルトの表層部（Ｓ）にポリテトラフルオルエチレン繊維糸（１）を配設し、該コンベアベルトの裏層部（Ｂ）に耐熱性繊維糸（２）として周知のノーメックス糸条（米国デュポン社製の芳香族ポリアミド繊維の商品名）を配設して二重織り組織を有する織成布から形成されている。表層部（Ｓ）と裏層部（Ｂ）とは、ポリテトラフルオルエチレン繊維糸（１）の一部を接結糸として一体構造に接合されている。…上記実施例に於いては、…コンベアベルトの表層部（Ｓ）が、ノーメックスのフィラメント糸の周囲にポリテトラフルオルエチレンのフィラメント糸をツル巻き状に配置してなるシース・コア状の経糸と、ポリテトラフルオルエチレンのフィラメント糸からなる緯糸によって構成され、またコンベアベルトの裏層部（Ｂ）が、ノーメックスのフィラメント糸からなる経糸と、直径0.19mmの金属繊維と、ノーメックスのフィラメント糸とからなる緯糸によって構成された二重織り組織を有する織り地によってコンベアベルトが製作されている。
　第２図は本実施例に使用された繊維糸の強伸度特性を示す線図である。ポリテトラフルオルエチレン繊維糸の大きな伸度が、ノーメックスのフィラメント糸との混撚によって改善されることが理解され、またノーメックス繊維糸が低伸度と高強度を有することが解る。」（第２頁下左欄第15行〜第３頁上右欄第１行）　
　
（３）請求項１に係る発明についての判断
　
　本件の請求項１に係る発明（以下、「本件発明１」という。）と、甲第５号証に記載された発明とを対比すると、甲第５号証に記載された発明の「コルゲートマシン用」は本件発明１の「段ボール紙処理機用」に相当し、甲第５号証に記載された発明の「上部のプライ（１）」と「経糸（５−８）」、「中間のプライ（２）」と「経糸（９，１０）」、「下部のプライ（３）」と「経糸（１１−１４）」、「結び糸（１５−１８）」は、それぞれ、本件発明１の「上部の織物層（10）」と「経糸（11,12,13,14）」、「中央の織物層（20）」と「経糸（21,22）」、「下部の織物層（30）」と「経糸（31,32,33,34）」、「結合糸（40,41,42,43）」に相当するから、両者は、
　「引張り力を吸収する中央の織物層（20）を備え、中央の織物層（20）の中に経糸（21,22）がそれぞれ少なくとも２本の緯糸（４）を通過するように延び、この中央の織物層（20）が、紙側を形成している上部の織物層（10）と下部の織物層（30）とによって覆われており、上部の織物層（10）の中で経糸（11,12,13,14）が内側と外側とへ少なくとも２本の緯糸（４）を通過するように延び、下部の織物層（30）の中で経糸（31,32,33,34）が内側へ１本の緯糸（４）を通過するように、そして外側へ少なくとも３本の緯糸（４）を通過するように延び、上部の織物層（10）と下部の織物層（30）の中で経糸（11ないし14,31ないし34）が糸群の内側においてそれぞれ互いにずれて配置され、すべての織物層（10,20,30）が結合糸（40,41,42,43）を介して互いに織られており、緯糸（４）が織物層（10,20,30）の中に通糸されている（以下、この構造を「本件発明１の織り組織」という。）段ボール紙処理機用織物ベルト」
である点で一致し、一方、本件発明１が、「織物ベルト（１）の縁領域（７）にして織物ベルト（１）の上部の織物層（10）内に、織物ベルト（１）の長手方向に延びる少なくとも一つの外側の経糸（11′,12′,13′,14′）が配置され、この外側の経糸（11′,12′,13′,14′）が、織物ベルト（１）の縁領域（７）の間に配置されている上部の織物層（10）の内側の経糸（11,12,13,14）の材料よりもより耐摩耗性及び（または）耐温性のある芳香族系ポリアミドから成っている」点で、両者は相違する。
　したがって、本件発明１は、甲第５号証に記載された発明ではない。
　次に、本件発明１と、甲第１号証〜甲第４号証、甲第６号証〜甲第８号証に記載された発明とを対比すると、本件発明１が特定の織り組織を有するものであるのに対し、甲第１号証〜甲第４号証、甲第６号証〜甲第８号証には、本件発明１の特定の織り組織が記載されていない点で、少なくとも相違する。さらに、甲第２号証、甲第３号証、甲第６号証〜甲第８号証には、段ボール紙処理機用織物ベルトについても記載されていない。
　したがって、本件発明１は、甲第１号証〜甲第４号証、甲第６号証〜甲第８号証のいずれかに記載された発明でもない。
　
（４）請求項２〜８に係る発明についての判断
　
　請求項２〜８に係る発明は、本件発明１を直接または間接に引用し、さらに技術的事項を特定するものである。
　そして、本件発明１が甲第１号証〜甲第８号証のいずれかに記載された発明ではない以上、請求項２〜８に係る発明も、同様に、甲第１号証〜甲第８号証のいずれかに記載された発明ではない。
　
３．理由Ｂについて
　
（１）請求項１に係る発明についての判断
　
（１−１）上記２．（３）で指摘したとおり、本件発明１と甲第５号証に記載された発明とは、本件発明１が、「織物ベルト（１）の縁領域（７）にして織物ベルト（１）の上部の織物層（10）内に、織物ベルト（１）の長手方向に延びる少なくとも一つの外側の経糸（11′,12′,13′,14′）が配置され、この外側の経糸（11′,12′,13′,14′）が、織物ベルト（１）の縁領域（７）の間に配置されている上部の織物層（10）の内側の経糸（11,12,13,14）の材料よりもより耐摩耗性及び（または）耐温性のある芳香族系ポリアミドから成っている」点で相違する。
　この点について検討する。
　甲第１号証には、記載エ．〜カ．によると、段ボールシートを製造するコルゲーターマシンに使用するコルゲーターベルト（段ボール処理機用織物ベルトに相当）の耳部（縁領域に相当）の劣化に対処するため、樹脂による補強を行うことが記載されている。しかし、この補強とは、記載キ．によると、樹脂を塗布し浸透させるというものであって、甲第１号証には、ベルトの織物を構成する経糸を芳香族ポリアミドからなる糸で置換することは、記載も示唆もない。
　甲第２号証および甲第３号証には、記載ク．〜ス．によると、抄紙用ドライヤーカンバスの耳部（縁領域に相当）の劣化防止のために、抄紙用ドライヤーカンバスの耳部タテ糸またはたて糸（経糸に相当）の少なくとも一部をポリフェニレンサルファイド（ＰＰＳ）またはポリエーテルエーテルケトン（ＰＥＥＫ）のモノフィラメントで置換することが記載されており、従来技術としてアラミド樹脂（芳香族系ポリアミドに相当）の糸で置換することも記載されている。しかし、抄紙用ドライヤーカンバスと、本件発明１の段ボール紙処理機用織物ベルトとは、技術分野が異なり、一方の技術を他方にそのまま転用しうるというものでもないし、また、記載コ．、シ．によると、アラミド樹脂の糸を用いた場合は耐摩耗性、寿命、補強効果の点で満足できるものでないとされている。
　以上のように、甲第１号証にはベルトの織物の経糸を芳香族ポリアミドからなるものとすることは記載がなく、甲第２号証および甲第３号証は抄紙用ドライヤーカンバスに関するもので技術分野が異なり、しかも芳香族ポリアミドの糸を用いた場合は耐摩耗性等に劣るとされているのであるから、甲第１号証〜甲第３号証のいずれからも、段ボール紙処理機用織物ベルトの縁領域の経糸に芳香族ポリアミドからなる糸を用いることが当業者に容易なことであるとはいえず、上記相違点は、容易に想到しえないものである。
　
（１−２）甲第４号証以下についても検討してみると、甲第４号証には、記載セ．〜チ．によると、段ボールシートの製造に用いられるコルゲータベルト（段ボール紙処理機用織物ベルトに相当）や、耐熱性に優れた芳香族ポリアミド繊維を用いた糸で織成された工業用ベルトについても記載されているが、前者のコルゲータベルトは、記載ソ．によると、綿繊維とポリエステル繊維からなる糸で織成されたものであり、また、後者の芳香族ポリアミド繊維を用いた糸で織成された工業用ベルトは、記載タ．、チ．によると、段ボール紙処理機用織物ベルトとは技術分野の異なる、製紙機械乾燥部や超高温乾燥装置用のものであるにすぎない。
　甲第６号証には、記載ツ．〜ト．によると、抄紙機のドライヤーカンバスの両側耳部に金属繊維や金属線を含む導電性ミシン糸をミシン掛けして補強し導電性をもたせたものが記載されているにすぎない。
　甲第７号証には、記載ナ．〜ネ．によると、湿紙移送用および乾燥用の製紙用網織物として、経線に金属線と繊維糸を混撚した撚線を、緯糸に金属線を、それぞれ用いて、熱伝導性としたものが記載されているにすぎない。
　甲第８号証には、記載ノ．、ハ．によると、耐熱性繊維糸としてノーメックス（記載シ．によると芳香族ポリアミドに相当）糸条を用いた織物、また緯糸にさらに金属繊維を用いた織物の、コンベアベルトが記載されているにすぎない。
　以上のように、甲第４号証、甲第６号証〜甲第８号証には、芳香族ポリアミドからなる糸を段ボール紙処理機用織物ベルトに用いることは記載がなく、芳香族ポリアミド繊維が耐熱性であることが一般的に記載されているか、金属線を含む糸でミシン掛けしたか織った織物が記載されているにすぎないから、これらの記載を、先に検討した甲第５号証および甲第１号証〜甲第３号証の記載とあわせ考慮しても、上記相違点は、容易に想到しえないものである。
　
（１−３）したがって、本件発明１は、甲第１号証〜甲第８号証に記載された発明に基づいて当業者が容易に発明をすることができた発明ではない。
　
（２）請求項２〜８に係る発明についての判断
　
　請求項２〜８に係る発明は、本件発明１を直接または間接に引用し、さらに技術的事項を特定するものである。
　そして、本件発明１が甲第１号証〜甲第８号証に記載された発明に基づいて当業者が容易に発明をすることができた発明ではない以上、請求項２〜８に係る発明も、同様に、甲第１号証〜甲第８号証に記載された発明に基づいて当業者が容易に発明をすることができた発明ではない。
　
４．理由Ｃについて
　
　訂正請求に係る訂正明細書では、訂正前の請求項８およびこれを引用する請求項９に記載されていた内容が削除されたので、理由Ｃは、理由のないものとなった。
　
Ｖ．むすび
　
　以上のとおりであるから、特許異議の申立ての理由並びに証拠によっては、本件特許を取り消すことができない。
　また、他に本件特許を取り消すべき理由を発見しない。
　よって、結論のとおり決定する。
【異議決定日】
平成１６年１月７日（２００４．１．７）
【訂正の要旨】
審決（決定）の【理由】欄参照。
（５４）【発明の名称】
段ボール紙処理機用織物ベルト
（５７）【特許請求の範囲】
〔請求項１〕引張り力を吸収する中央の織物層（２０）を備え、中央の織物層（２０）の中に経糸（２１，２２）がそれぞれ少なくとも２本の緯糸（４）を通過するように延び、この中央の織物層（２０）が、紙側を形成している上部の織物層（１０）と下部の織物層（３０）とによって覆われており、上部の織物層（１０）の中で経糸（１１，１２，１３，１４）が内側と外側とへ少なくとも２本の緯糸（４）を通過するように延び、下部の織物層（３０）の中で経糸（３１，３２，３３，３４）が内側へ１本の緯糸（４）を通過するように、そして外側へ少なくとも３本の緯糸（４）を通過するように延び、上部の織物層（１０）と下部の織物層（３０）の中で経糸（１１ないし１４，３１ないし３４）が糸群の内側においてそれぞれ互いにずれて配置され、すべての織物層（１０，２０，３０）が結合糸（４０，４１，４２，４３）を介して互いに織られており、緯糸（４）が織物層（１０，２０，３０）の中に通糸されている段ボール紙処理機用織物ベルトにおいて、織物ベルト（１）の縁領域（７）にして織物ベルト（１）の上部の織物層（１０）内に、織物ベルト（１）の長手方向に延びる少なくとも一つの外側の経糸（１１’，１２’，１３’，１４’）が配置され、この外側の経糸（１１’，１２’，１３’，１４’）が、織物ベルト（１）の縁領域（７）の間に配置されている上部の織物層（１０）の内側の経糸（１１，１２，１３，１４）の材料よりもより耐摩耗性及び（または）耐温性のある芳香族系ポリアミドから成っていることを特徴とする織物ベルト。
〔請求項２〕より耐摩耗性及び（または）耐温性のある材料から成っている外側の経糸（１３’）が、織物ベルト（１）の縦エッジ（２）に直に隣接して位置していることを特徴とする、請求項１に記載の織物ベルト。
〔請求項３〕縦エッジ（２）に隣接して、より耐摩耗性及び（または）耐温性のある材料から成っている複数の外側の経糸（１１’，１２’，１３’，１４’）が配置されていることを特徴とする、請求項１または２に記載の織物ベルト。
〔請求項４〕長手方向（５）に対して横方向に経糸（１１’，１２’，１３’，１４’）の糸群の間に設けられる結合糸（４２，４３）が、外側の経糸（１１’，１２’，１３’，１４’）と同じ材料から成っていることを特徴とする、請求項１から３までのいずれか一つに記載の織物ベルト。
〔請求項５〕一つの縁領域（７）に、有利にはほぼ２００ｍｍの幅（Ｒ）で位置するすべての縦糸が、より耐摩耗性及び（または）耐温性のある材料から成っていることを特徴とする、請求項１から４までのいずれか一つに記載の織物ベルト。
〔請求項６〕外側の縦糸（１１’，１２’，１３’，１４’，４２，４３）が芳香族系ポリアミド（アラミド）から成っていることを特徴とする、請求項１から５までのいずれか一つに記載の織物ベルト。
〔請求項７〕芳香族系ポリアミドがケブラーであることを特徴とする、請求項６に記載の織物ベルト。
〔請求項８〕ほぼ６５％のポリエステルとほぼ３５％のビスコースとの混合物から成るプラスチック糸から織られていることを特徴とする、請求項１から３までのいずれか一つに記載の織物ベルト。
【発明の詳細な説明】
　本発明は、請求項１の前提概念に記載の、段ボール紙処理機用織物ベルトに関するものである。
　この種のベルトは、ドイツ特許公開第４１２７１６４号公報から知られている。このベルトは回転音が非常に静かで、使用場所での騒音レベルは極めて低い。しかも耐用期間が長いが、使用時間が増えるに連れて紙側の織物層に表面変化が生じ、段ボール紙表面の品質を損なうことがある。このため、その構造の点ではもっと長い使用期間に適しているにもかかわらず、表面品質がわずかに変化したために使用中のベルトを交換することがしばしば行われる。
　本発明の課題は、長期間使用後も段ボール紙の均一な表面品質が保証されているように段ボール紙処理機用織物ベルトを構成することである。
　この課題は、請求項１の特徴部分にしたがって解決される。
　本発明にしたがって縦縁を強化したベルトは、長期間使用後も段ボール紙の均一な高い表面品質を保証する。この表面品質は、段ボール紙ベルト自体も摩耗し、新しいベルトに交換しなければならなくなったときに初めて低下する。このように本発明の構成は、ベルトの紙側の表面品質を低下させずにベルトの長期間の使用を保証する。
　より耐摩耗性及び（または）耐温性のある材料から成っている経糸が、縦エッジに直に隣接して位置するように設けられているのが有利である。そして、縦エッジに隣接して位置する外側の複数の経糸が配置され、これらの経糸が、織物ベルトの縁領域の間に配置されている上部の織物層の他の経糸よりもより耐摩耗性及び（または）耐温性のある材料から成っているのが合目的である。
　縁領域に配置される外側の縦糸が芳香族系ポリアミド（アラミド）から成っているのが有利である。より高い荷重に対しては、ケブラーから成る外側の経糸を選定してもよい。高い耐摩性を得るため、外側の経糸の材料に金属糸を混入してもよい。この場合混合物の組成は、混合物の重量に関して、ほぼ９６．５％のポリアミドとほぼ３．５％のステンレス鋼糸から成っているのが有利である。
　上部の織物層の外側の経糸以外の、上部の織物層及び他の織物層にある残りの糸は、プラスチック糸から成っており、有利には、ほぼ６５％のポリエステルとほぼ３５％のビスコースから成る混合物と同じ材料のプラスチック糸から成る。
　本発明の一実施形態が図面に図示されており、以下にこれを詳細に説明する。
図１は　本発明による織物ベルトの縦断面図、
図２は　紙側の上部の織物層の部分平面図、
図３は　織物ベルトの下部の織物層の外面の平面図、
図４は　図１の織物ベルトの簡略平面図、
である。
　有利にはプラスチック糸から製造されるベルトは、図１が示すように、上部の織物層１０と、中央の織物層２０と、下部の織物層３０から構成されている。上部の織物層１０の中央の織物層２０とは逆の側の面は、織物ベルト１の段ボール紙に対向する紙側を形成している。
　織物層１０，２０，３０内には、織物ベルト１の長手方向５（図２）に対して横方向に緯糸４が延びている。
　上部の織物層１０内には、互いにずれて延びている４本の経糸１１，１２，１３，１４（図１，２）が設けられている。これらの経糸１１，１２，１３，１４は、内側へ中央の織物層２０のほうへ、及び外側へ紙側のほうへそれぞれ少なくとも２本の緯糸４を通過するように延びている。
　中央の織物層２０は、互いにずれて延びている２本の経糸２１，２２を有している。これらの経糸２１，２２はそれぞれ少なくとも２本の緯糸４を通過するように延びている。
　下部の織物層３０は、それぞれ互いにずれて延びている４本の経糸３１，３２，３３，３４から成っている。これらの経糸３１，３２，３３，３４は内側へ（中央の織物層２９のほうへ）１本の緯糸４を通過するように延び、且つ外側へ少なくとも３本の緯糸４を通過するように延びている。
　三つの織物層１０，２０，３０は、結合糸４０，４１，４２，４３を介して互いに織られている。結合糸はそれぞれ二つの糸群に分割されており、一つの糸群を形成している結合糸４２，４３は互いにずれて延びて、上部の織物層１０を中央の織物層２０に結合させている。結合糸４２，４３はそれぞれ上部の織物層１０の中の１本の緯糸４のまわりと、中央の織物層２０の中の１本の緯糸４のまわりに交互に案内されている。これに対応するように、結合糸４０と４１から成る糸群は下部の織物層３０を中央の織物層２０に結合させている。
　図２と関連して図４から明らかなように、織物ベルト１の縁領域７にして上部の織物層１０内には、織物ベルト１の長手方向５に延びる少なくとも１本の外側の経糸１１’，１２’，１３’，１４’が配置されている。経糸１１’，１２’，１３’，１４’は、織物ベルト１の縁領域７の間の中間空間Ｚ全体にわたって配置されている、上部の織物層１０の内側の経糸１１，１２，１３，１４よりも耐摩耗性及び（または）耐温性のある材料から成っている。より耐摩耗性及び（または）耐温性のある材料から成っている外側の経糸１３’は、織物ベルト１の縦エッジ２（図４）に直に隣接して位置している。縦エッジ２に隣接して延び、より耐摩耗性及び（または）耐温性のある材料から成っている外側の経糸１１’，１２’，１３’，１４’が多数設けられているのが好ましい。この場合、より耐摩耗性及び（または）耐温性のある材料から成っている外側の経糸１１’，１２’，１３’，１４’は一つの糸群を形成しており、結合糸４２と４３は、この糸群と、より耐摩耗性及び（または）耐温性のある材料から成っている経糸１１’，１２’，１３’，１４’の次の糸群との間にある。また、縁領域７において織物ベルト１の長手方向５に延びている結合糸４２と４３をより耐摩耗性及び（または）耐温性のある材料から構成して多数設けるのも好ましい。
　織物ベルトを長期間使用しても織物ベルトの幅方向全体にわたって十分均一な表面品質が保証されるようにするため、一つの縁領域７において延びている縦糸１１’，１２’，１３’，１４’，４２，４３はすべてより耐摩耗性または耐温性のある材料から形成されている。縁領域７の幅Ｒはほぼ２００ｍｍであるのが好ましい。
　より耐摩耗性または耐温性のある材料としては、アラミドとも呼ばれる芳香族系ポリアミドが優れている。ポリアミド群の中でも特にケブラー（Ｋｅｖｌａｒ商品名）が適している。ケブラーを使用すると、高荷重可能なベルトが得られる。前記ポリアミドはすでに耐摩性及び耐温性の点で優れていることが判明しているが、金属糸を混入することにより、均一な表面品質を維持して寿命をさらに増大させることができる。金属糸を混入することにより耐摩性が向上するばかりでなく、熱伝導性も向上する。これにより熱転移が改善される。金属糸としてはさびない金属糸、合目的にはステンレス鋼糸を使用するのが好ましく、約３．５重量パーセント以下の量で母材である芳香族系ポリアミド（９６．５％）に混入することができる。
　上部、中央及び下部の織物層の他の糸は、プラスチックまたは約６５％のポリエステルと３５％のビスコースからなる材料（レーヨンステープル）から構成されている。